КОМПОЗИЦИИ, ПОЛУЧЕННЫЕ ИЗ АЛЬДЕГИДА И ФУРФУРИЛОВОГО СПИРТА, А ТАКЖЕ ИХ ПРИМЕНЕНИЕ В КАЧЕСТВЕ СВЯЗУЮЩЕГО ДЛЯ ЛИТЕЙНЫХ МАСС

1.  Соединение структуры:
2
m
(I) X[-CH(OR)],
где R представляет собой 2-фурфурильную группу, 2-(5-метилол)фурфурильную группу или их смесь,
m находится в диапазоне от 1 до 5, и
X представляет собой алифатическую, циклоалифатическую, ароматическую или аралифатическую группу.
2. Способ получения соединения по п. 1, включающий этап проведения реакции фурфурилового спирта с альдегидом в присутствии медного катализатора.
3. Способ по п. 2, при котором этап проведения реакции осуществляют при условиях химии динамического ковалентного связывания таким образом, что композиция содержит менее 25 процентов по весу свободного фурфурилового спирта.
4. Способ по п. 2 или 3, при котором проводят реакцию альдегида с фурфуриловым спиртом в эквивалентном соотношении в диапазоне от 4:1 до 8:1 молярных эквивалентов.
5. Способ по п. 2, при котором медным катализатором является тетрафторборат меди(II), хлорид меди и их смеси.
6. Способ по п. 2, при котором альдегид представляет собой моноальдегид, в частности, альдегид, выбранный из группы, включающей формальдегид, ацетальдегид, пропаналь, бутиральдегид, бензальдегид, коричный альдегид и фурфурол.
7. Способ по п. 2, при котором альдегид представляет собой диальдегид, в частности, альдегид, выбранный из группы включающей глиоксаль, янтарный альдегид, глутаральдегид и фталевый диальдегид.
8. Способ по п. 2, при котором альдегидом является поли(альдегид-гулуронат).
9. Литейная смесь, содержащая
основное количество литейного агрегата и
связующее, содержащее соединение по п. 1.
10. Литейная смесь по п. 9, дополнительно содержащая жидкий катализатор отверждения, предпочтительно выбранный из группы, включающей хлорид меди, толуолсульфонат меди, фенолсульфонат алюминия, фенолсульфокислоту, п-толуолсульфокислоту, молочную кислоту, бензолсульфокислоту, ксилолсульфокислоту, серную кислоту, их соли и их смеси.
11. Литейная смесь по п. 10, в которой жидкий катализатор отверждения присутствует в количестве от приблизительно 1 до 60 весовых процентов, исходя из веса связующего.
12. Способ "холодного отверждения" для формования литейной формы, включающий этапы:
введения литейной смеси по п. 10 или 11 в модель с формованием литейной формы;
обеспечения отверждения жидким катализатором отверждения, присутствующим в литейной смеси, сформованной литейной формы, пока сформованная литейная форма не станет достаточно отвержденной для удобства в обработке; и
удаления сформованной и отвержденной литейной формы из модели.
13. Способ формования литейной формы "в холодных ящиках", включающий этапы:
введения литейной смеси по п. 9 в модель с формованием литейной формы;
контакта сформованной литейной формы с парообразным катализатором отверждения, способным к отверждению сформованной литейной формы, пока сформованная литейная форма не станет достаточно отвержденной для удобства в обработке; и
удаления сформованной и отвержденной литейной формы из модели.
14. Способ формования литейной формы "в горячих ящиках", включающий этапы:
введения литейной смеси по п. 10 или 11 в модель с формованием литейной формы;
обеспечения отверждения жидким катализатором отверждения, присутствующим в литейной смеси, сформованной литейной формы, пока сформованная литейная форма не станет достаточно отвержденной для удобства в обработке; и
удаления сформованной и отвержденной литейной формы из модели.
15. Композиция, содержащая:
фенолоальдегидную смолу и
производное фурфурилового спирта (“FAD”) с содержанием свободного фурфурилового спирта менее 25% по весу, имеющее структуру:
2
m
X[-CH(OR)],
где, R представляет собой 2-фурфурильную группу, 2-(5-метилол)фурфурильную группу или их комбинацию,
m находится в диапазоне от 1 до 5, и
X представляет собой алифатическую, циклоалифатическую, ароматическую или аралифатическую группу.